(57)【要約】【課題】先端側被覆層が剥がれ難く、信頼性の高いガイドワイヤを提供すること。【解決手段】ガイドワイヤ１は、可撓性または柔軟性を有し、先端部３１および先端部３１の基端側に設けられた本体部３２を有する芯材３で構成されたワイヤ本体２と、先端部３１の表面を覆い、柔軟性に富む材料で構成された先端側被覆層４と、本体部３２の表面を覆う本体側被覆層５とを備えている。本体側被覆層５は、芯材３の表面を覆う下地層６と、下地層６の表面に形成された表面層７とを有し、下地層６は、表面が表面層７で覆われている第１の部位６１と、表面層７で覆われてない第２の部位６２とを有しており、第２の部位６２の表面に、先端側被覆層４の基端部４１が密着して重なっている。表面層７は、例えば、フッ素系樹脂で構成され、下地層６は、例えば、熱硬化性樹脂とフッ素系樹脂とを含む材料で構成されている。【選択図】図１
2010207348.tif 000002
【特許請求の範囲】
【請求項１】
先端部と、該先端部の基端側に設けられた本体部とを有する芯材と、
前記先端部を覆う先端側被覆層と、
前記本体部を覆う本体側被覆層とを備えるガイドワイヤであって、
前記本体側被覆層は、前記芯材の表面を覆う下地層と、前記下地層の表面に形成された表面層とを有し、
前記下地層は、その表面が前記表面層で覆われている第１の部位と、前記表面層で覆われてない第２の部位とを有しており、
前記第２の部位の表面に、前記先端側被覆層の基端部が密着して重なっていることを特徴とするガイドワイヤ。
【請求項２】
前記表面層の前記第１の部位の表面に対する接着力は、前記表面層の前記第２の部位の表面に対する接着力よりも高い請求項１に記載のガイドワイヤ。
【請求項３】
前記先端側被覆層の前記第２の部位の表面に対する接着力は、前記先端側被覆層の前記第１の部位の表面に対する接着力よりも高い請求項１または２に記載のガイドワイヤ。
【請求項４】
前記表面層は、フッ素系樹脂を主材料とする材料で構成されている請求項１ないし３のいずれかに記載のガイドワイヤ。
【請求項５】
前記第１の部位は、硬化性樹脂とフッ素系樹脂とを含む材料で構成され、
前記第１の部位における前記フッ素系樹脂の含有率は、前記芯材側の部位よりも前記表面層側の部位の方が高い請求項１ないし４のいずれかに記載のガイドワイヤ。
【請求項６】
前記第２の部位は、硬化性樹脂とフッ素系樹脂とを含む材料で構成され、
前記第２の部位の表面層側の部位における前記フッ素系樹脂の含有率は、前記第１の部位の表面層側の部位における前記フッ素系樹脂の含有率よりも低い請求項１ないし５のいずれかに記載のガイドワイヤ。
【発明の詳細な説明】
【技術分野】
【０００１】
本発明は、ガイドワイヤに関するものである。
【背景技術】
【０００２】
消化管、血管等の生体管腔にカテーテルを挿入する際には、当該カテーテルを生体管腔の目的部位まで誘導するために、ガイドワイヤが用いられる。このガイドワイヤは、カテーテル内に挿通して用いられる。
【０００３】
また、内視鏡を用いた生体管腔等の観察や処置も行なわれ、この内視鏡や内視鏡のルーメンに挿入されたカテーテルを生体管腔等の目的部位まで誘導するのにもガイドワイヤが用いられる。
【０００４】
このようなガイドワイヤとして、先端部およびその先端部の基端側に設けられた本体部とを有する芯材と、芯材の表面を被覆する被覆層とを備えたガイドワイヤが提案されている（例えば、特許文献１参照）。このガイドワイヤでは、被覆層として、フッ素系樹脂製の熱収縮チューブが用いられており、これにより、摩擦抵抗が低減し、摺動性が向上して、ガイドワイヤの操作性を向上させることができる。
【０００５】
しかしながら、前記従来のガイドワイヤでは、被覆層として熱収縮チューブを用いているので、その熱収縮チューブと芯材との密着性が不十分であり、このため、負荷が比較的大きい場合は、ガイドワイヤを回転操作すると、熱収縮チューブのみが回転してしまい、そのトルクを芯材に伝達することができないという問題がある。また、フッ素系樹脂製の熱収縮チューブは、比較的高価であり、また、摩擦抵抗がさほど低くはないという欠点もある。
【０００６】
このような問題を解消するため、前記被覆層をフッ素系樹脂のコーティング層で構成することが提案されている。このガイドワイヤは、芯材と、芯材の先端部を覆い、柔軟性に富む材料で構成された先端側被覆層と、芯材の本体部を覆い、フッ素系樹脂のコーティング層で構成された本体側被覆層とを備えている。また、芯材が露出しないように、先端側被覆層の基端部は、本体側被覆層の先端部の表面に重なっている。
【０００７】
しかしながら、前記従来のガイドワイヤでは、本体側被覆層がフッ素系樹脂で構成されているので、その本体側被覆層に対する先端側被覆層の接着力が低く、先端側被覆層の基端部が、本体側被覆層から剥がれ易いという欠点がある。
【先行技術文献】
【特許文献】
【０００８】
【特許文献１】特表平９−５０１５９３号公報
【発明の概要】
【発明が解決しようとする課題】
【０００９】
本発明の目的は、先端側被覆層が剥がれ難く、信頼性の高いガイドワイヤを提供することにある。
【課題を解決するための手段】
【００１０】
このような目的は、下記（１）〜（１４）の本発明により達成される。
（１）  先端部と、該先端部の基端側に設けられた本体部とを有する芯材と、
前記先端部を覆う先端側被覆層と、
前記本体部を覆う本体側被覆層とを備えるガイドワイヤであって、
前記本体側被覆層は、前記芯材の表面を覆う下地層と、前記下地層の表面に形成された表面層とを有し、
前記下地層は、その表面が前記表面層で覆われている第１の部位と、前記表面層で覆われてない第２の部位とを有しており、
前記第２の部位の表面に、前記先端側被覆層の基端部が密着して重なっていることを特徴とするガイドワイヤ。
【００１１】
（２）  前記表面層の前記第１の部位の表面に対する接着力は、前記表面層の前記第２の部位の表面に対する接着力よりも高い上記（１）に記載のガイドワイヤ。
【００１２】
（３）  前記先端側被覆層の前記第２の部位の表面に対する接着力は、前記先端側被覆層の前記第１の部位の表面に対する接着力よりも高い上記（１）または（２）に記載のガイドワイヤ。
【００１３】
（４）  前記表面層は、フッ素系樹脂を主材料とする材料で構成されている上記（１）ないし（３）のいずれかに記載のガイドワイヤ。
【００１４】
（５）  前記第１の部位は、硬化性樹脂とフッ素系樹脂とを含む材料で構成され、
前記第１の部位における前記フッ素系樹脂の含有率は、前記芯材側の部位よりも前記表面層側の部位の方が高い上記（１）ないし（４）のいずれかに記載のガイドワイヤ。
【００１５】
（６）  前記第１の部位における前記フッ素系樹脂の少なくとも一部は、微粒子状で存在している上記（５）に記載のガイドワイヤ。
【００１６】
（７）  前記第２の部位は、硬化性樹脂とフッ素系樹脂とを含む材料で構成され、
前記第２の部位の表面層側の部位における前記フッ素系樹脂の含有率は、前記第１の部位の表面層側の部位における前記フッ素系樹脂の含有率よりも低い上記（１）ないし（６）のいずれかに記載のガイドワイヤ。
【００１７】
（８）  前記第２の部位における前記フッ素系樹脂の少なくとも一部は、微粒子状で存在している上記（７）に記載のガイドワイヤ。
【００１８】
（９）  前記第２の部位は、フッ素系樹脂を含まない樹脂材料で構成されている上記（１）ないし（６）のいずれかに記載のガイドワイヤ。
【００１９】
（１０）  前記先端側被覆層は、前記表面層よりも柔軟性に富む樹脂材料で構成されている上記（１）ないし（９）のいずれかに記載のガイドワイヤ。
【００２０】
（１１）  前記先端側被覆層の基端の外径は、前記表面層の先端の外径以上である上記（１）ないし（１０）のいずれかに記載のガイドワイヤ。
【００２１】
（１２）  前記先端側被覆層の基端部は、前記表面層の先端部よりも先端側で終端している上記（１）ないし（１１）のいずれかに記載のガイドワイヤ。
【００２２】
（１３）  前記先端側被覆層の基端部は、さらに前記表面層の表面に重なっている上記（１）ないし（１１）のいずれかに記載のガイドワイヤ。
【００２３】
（１４）  前記表面層の先端部の表面には、前記先端側被覆層に対する接着力を向上させる表面処理が施されている上記（１３）に記載のガイドワイヤ。
【発明の効果】
【００２４】
本発明によれば、本体側被覆層が表面層と下地層とを有しているので、その本体側被覆層の本来の機能を表面層に持たせ、下地層には別の機能を持たせることができる。すなわち、下地層の表面の先端側被覆層に対する接着力を、表面層の表面の先端側被覆層に対する接着力に比べて高くすることができる。そして、先端側被覆層の基端部を下地層の第２の部位の表面に密着して重ねることにより、その先端側被覆層の基端部の剥離を防止することができ、信頼性の高いガイドワイヤを提供することができる。
【図面の簡単な説明】
【００２５】
【図１】本発明のガイドワイヤの第１実施形態を示す縦断面図である。
【図２】図１に示すガイドワイヤの主要部を示す縦断面図である。
【図３】本発明のガイドワイヤの第２実施形態の主要部を示す縦断面図である。
【図４】本発明のガイドワイヤの第３実施形態の主要部を示す縦断面図である。
【発明を実施するための形態】
【００２６】
以下、本発明のガイドワイヤを添付図面に示す好適な実施形態に基づいて詳細に説明する。
【００２７】
＜第１実施形態＞
図１は、本発明のガイドワイヤの第１実施形態を示す縦断面図、図２は、図１に示すガイドワイヤの主要部を示す縦断面図である。
【００２８】
なお、以下では、図１および図２中の右側を「基端」、左側を「先端」、図２中の上側を「上」、下側を「下」として説明を行う。また、図１中では、理解を容易にするため、ガイドワイヤの長さ方向を短縮し、ガイドワイヤの太さ方向を誇張して模式的に図示しており、長さ方向と太さ方向の比率は実際とは異なる。
【００２９】
図１に示すガイドワイヤ１は、カテーテル（内視鏡も含む）の内腔に挿入して用いられるカテーテル用ガイドワイヤであって、可撓性または柔軟性を有する芯材（芯線）３で構成されたワイヤ本体２と、先端側被覆層４と、本体側被覆層５とを備えている。
【００３０】
本実施形態では、芯材３は、１本の連続した線材で構成されており、その横断面形状は、円形をなしている。但し、本発明では、これに限らず、芯材３は、同一または異なる材料の複数本の線材を例えば溶接やろう接等により接合したものでもよい。また、本発明では、ワイヤ本体２は、さらに、他の構成物を有していてもよい。
【００３１】
ガイドワイヤ１の全長は、特に限定されないが、２００〜５０００ｍｍ程度であるのが好ましい。また、ガイドワイヤ１の外径は、特に限定されないが、０．２〜１．２ｍｍ程度であるのが好ましい。
【００３２】
芯材３は、ガイドワイヤ１のほぼ全長に渡って延びており、ガイドワイヤ１の先端部の部分に対応する先端部３１と、その先端部３１の基端側に設けられ、ガイドワイヤ１の本体部の部分に対応する本体部３２とで構成されている。
【００３３】
本実施形態では、芯材３の先端部３１は、その外径が一定である部分と、外径が先端方向へ向かって漸減しているテーパ状の部分である外径漸減部３１３とを有する。この外径漸減部３１３は、１箇所でも、また、２箇所以上に設けられていてもよいが、図示の構成では、１箇所に設けられている。
【００３４】
芯材３がこのような外径漸減部３１３を有することにより、その芯材３の剛性（曲げ剛性、ねじり剛性）を先端方向に向かって徐々に減少させることができ、その結果、ガイドワイヤ１は、先端部に良好な柔軟性を得て、血管等への追従性、安全性が向上すると共に、折れ曲がり等も防止することができる。
【００３５】
外径漸減部３１３のテーパ角度は、ガイドワイヤ１の長手方向に沿って一定でも、長手方向に沿って変化する部位があってもよい。例えば、テーパ角度が比較的大きい箇所と比較的小さい箇所とが複数回交互に繰り返して形成されているようなものでもよい。
【００３６】
先端部３１の外径漸減部３１３より先端側の部分である先端側小径部３１１は、その外径が先端まで一定となっており、また、先端部３１の外径漸減部３１３より基端側の部分である先端側大径部３１２は、その外径が本体部３２の基端まで一定となっている。
【００３７】
芯材３が外径漸減部３１３の先端側に先端側小径部３１１を有することにより、最先端の柔軟な部分を長くでき、最先端部分がより柔軟になるという効果が生じる。
【００３８】
また、芯材３の先端側小径部３１１の少なくとも一部が、リシェイプ（形状付け）可能なリシェイプ部となっていてもよい。このリシェイプ部の形状は、平板状または角柱状等が好ましい。
【００３９】
また、本実施形態では、芯材３の本体部３２は、前記先端部３１と同様に、その外径が一定である部分と、外径が先端方向へ向かって漸減しているテーパ状の部分である外径漸減部３２３とを有する。この外径漸減部３２３は、１箇所でも、また、２箇所以上に設けられていてもよいが、図示の構成では、１箇所に設けられている。また外径漸減部３２３のテーパ角度は、ガイドワイヤ１の長手方向に沿って一定でも、長手方向に沿って変化する部位があってもよい。例えば、テーパ角度が比較的大きい箇所と比較的小さい箇所とが複数回交互に繰り返して形成されているようなものでもよい。
【００４０】
本体部３２の外径漸減部３２３より先端側の部分である本体側小径部３２１は、その外径が先端部３１の基端まで一定で、かつ、先端部３１の基端の外径と等しく、また、本体部３２の外径漸減部３２３より基端側の部分である本体側大径部３２２は、その外径が基端まで一定となっている。
【００４１】
本体部３２の外径は、特に限定されないが、例えば、本体側大径部３２２の外径Ｄ２は、０．３〜１．０ｍｍ程度とするのが好ましく、０．４〜０．７ｍｍ程度とするのがより好ましい。
【００４２】
また、先端部３１の外径は、特に限定されないが、例えば、先端側小径部３１１の外径Ｄ１は、０．０５〜０．３ｍｍ程度とするのが好ましく、０．１〜０．２ｍｍ程度とするのがより好ましい。なお、先端側小径部３１１の外径は、一定である場合に限らず、外径が先端に向かって漸減しているものでもよい。
【００４３】
また、先端側小径部３１１の長さは、特に限定されるものではないが、好ましくは０〜１００ｍｍ程度、より好ましくは１０〜５０ｍｍ程度とすることができる。
【００４４】
芯材３の構成材料としては、例えば、ステンレス鋼、Ｎｉ−Ｔｉ系合金、Ｎｉ−Ａｌ系合金、Ｃｕ−Ｚｎ系合金等の超弾性合金等の種々の金属材料や、比較的高剛性の樹脂材料が挙げられ、これらのうちの１種または２種以上を組み合わせて用いることができる。
【００４５】
また、ガイドワイヤ１は、芯材３の先端部３１の表面、すなわち外周を覆う先端側被覆層４を有している。この先端側被覆層４は、芯材３の先端部３１の表面に密着している。
【００４６】
先端側被覆層４は、種々の目的で形成することができるが、その一例として、ガイドワイヤ１を血管等に挿入する際の安全性の向上を目的として設けることができる。この目的のためには、先端側被覆層４は、柔軟性に富む材料（軟質材料）で構成されているのが好ましい。そして、先端側被覆層４は、特に、後述する本体側被覆層５よりも柔軟性に富む樹脂材料、すなわち、後述する表面層７よりも柔軟性に富む樹脂材料で構成されているのが好ましい。
【００４７】
このような柔軟性に富む材料としては、例えば、ポリエチレン、ポリプロピレン等のポリオレフィン、ポリ塩化ビニル、ポリエステル（ＰＥＴ、ＰＢＴ等）、ポリアミド、ポリイミド、ポリウレタン、ポリスチレン、シリコーン樹脂、ポリウレタンエラストマー、ポリエステルエラストマー、ポリアミドエラストマー等の熱可塑性エラストマー、ラテックスゴム、シリコーンゴム等の各種ゴム材料、またはこれらのうちに２以上を組み合わせた複合材料が挙げられる。
【００４８】
特に、先端側被覆層４が前述した熱可塑性エラストマーや各種ゴム材料で構成されたものである場合には、ガイドワイヤ１の先端部の柔軟性がより向上するため、血管等への挿入時に、血管内壁等を傷つけることをより確実に防止することができ、安全性が極めて高い。
【００４９】
また、先端側被覆層４中には、Ｘ線不透過材料（Ｘ線造影性を有する材料）で構成された粒子（フィラー）が分散されているのが好ましい。これにより、ガイドワイヤ１にＸ線造影性が得られ、Ｘ線透視下で先端部の位置を確認しつつ生体内に挿入することができる。
【００５０】
前記粒子の構成材料としては、Ｘ線不透過材料であれば特に限定されないが、例えば、金、白金、タングステン等の貴金属またはこれらを含む合金（例えば白金−イリジウム合金）等を用いることができる。
【００５１】
先端側被覆層４の厚さは、特に限定されず、先端側被覆層４の形成目的や構成材料、形成方法等を考慮して適宜設定されるが、通常は、その厚さ（平均）は、１００〜５００μｍ程度であるのが好ましく、１５０〜３５０μｍ程度であるのがより好ましい。先端側被覆層４の厚さが薄すぎると、先端側被覆層４の形成目的が十分に発揮されないことがある。また、先端側被覆層４の厚さが厚すぎると、ガイドワイヤ１の物理的特性に影響を与えるおそれがある。
なお、先端側被覆層４は、２層以上の積層体でもよい。
【００５２】
また、ガイドワイヤ１は、芯材３の本体部３２の表面、すなわち外周を覆う本体側被覆層５を有している。この本体側被覆層５は、芯材３の本体部３２の表面に密着している。
【００５３】
本体側被覆層５は、芯材３の表面を覆う下地層６と、下地層６の表面に形成された表面層７とを有している。下地層６の先端部の表面は、表面層７で覆われていない。すなわち、下地層６は、その表面が表面層７で覆われている第１の部位６１と、表面層７で覆われてない第２の部位６２とを有する。この下地層６は、芯材３の本体部３２の表面に密着し、また、表面層７は、下地層６の表面に密着している。なお、本体側小径部３２１の先端部の表面に、前記先端側被覆層４が密着していてもよく、また、逆に、先端側大径部３１２の基端部の表面に、前記下地層６が密着していてもよい。
【００５４】
下地層６および表面層７は、それぞれ、コーティング層、例えば、液状材料を塗布してその塗膜を形成し、その塗膜を加熱して形成されたものであることが好ましい。これにより、熱収縮チューブで構成した場合に比べ、芯材３と本体側被覆層５との接着力を高くすることができ、ガイドワイヤを回転操作したときに、そのトルクを芯材３に確実に伝達することができる。また、熱収縮チューブで構成した場合に比べ、本体側被覆層５の厚みを薄くすることができ、これにより、同一の外径のガイドワイヤで比較すると、本体側被覆層５の厚みが薄い分、芯材３の外径を大きくすることができ、剛性を向上させることができる。
【００５５】
本体側被覆層５の表面層７は、種々の目的で形成することができるが、その一例として、ガイドワイヤ１の摩擦（摺動抵抗）を低減し、摺動性を向上させることによってガイドワイヤ１の操作性を向上させることがある。
【００５６】
ガイドワイヤ１の摩擦の低減を図るためには、表面層７は、以下に述べるような摩擦を低減し得る材料（第１の樹脂）で構成されているのが好ましい。これにより、ガイドワイヤ１と共に用いられるカテーテルの内壁の摩擦抵抗が低減されて摺動性が向上し、カテーテル内でのガイドワイヤ１の操作性がより良好なものとなる。また、ガイドワイヤ１の摺動抵抗が低くなることで、ガイドワイヤ１をカテーテル内で移動および／または回転した際に、ガイドワイヤ１のキンク（折れ曲がり）やねじれをより確実に防止することができる。
【００５７】
このような摩擦を低減し得る材料としては、例えば、ポリエチレン、ポリプロピレン等のポリオレフィン、ポリ塩化ビニル、ポリエステル（ＰＥＴ、ＰＢＴ等）、ポリアミド、ポリイミド、ポリウレタン、ポリスチレン、ポリカーボネート、シリコーン樹脂、フッ素系樹脂（ＰＴＦＥ、ＥＴＦＥ、ＰＦＡ等）、またはこれらの複合材料が挙げられる。
【００５８】
これらのうちでは、フッ素系樹脂（またはこれを含む複合材料）が好ましい。すなわち、表面層７は、フッ素系樹脂を主材料とする材料で構成されているのが好ましく、これにより、ガイドワイヤ１とカテーテルの内壁との摩擦抵抗をより効果的に低減し、摺動性を向上させることができ、カテーテル内でのガイドワイヤ１の操作性がより良好なものとなる。また、これにより、ガイドワイヤ１をカテーテル内で移動および／または回転した際に、ガイドワイヤ１のキンクやねじれをより確実に防止することができる。
【００５９】
なお、本実施形態における以下の説明、後述する第２実施形態および第３実施形態では、代表的に、表面層７がフッ素系樹脂で構成されている場合について説明する。
【００６０】
下地層６の第２の部位６２の表面には、前記先端側被覆層４の基端部４１が密着して重なっている。これにより、芯材３の外周全体が先端側被覆層４および本体側被覆層５で被覆され、これによって芯材３を外部に対して電気的に絶縁することができる。例えば、内視鏡用ガイドワイヤとして高周波処置具と併用した場合においても、電気的絶縁性が高いので、生体に対して安全に使用できる。
【００６１】
また、本実施形態では、先端側被覆層４の基端部４１は、第２の部位６２の表面全体ではなく、その一部に密着して重なっており、表面層７の先端部よりも先端側で終端している。すなわち、先端側被覆層４の基端と表面層７の先端とは、所定距離離間し、接触していない。
【００６２】
先端側被覆層４の基端部４１が表面層７に重ならないことにより、先端側被覆層４と本体側被覆層５との外径差を小さくすることができる。また、先端側被覆層４の基端部４１が表面層７に重ならないので、先端側被覆層４の基端の外径と、表面層７の先端の外径とを等しくすることもできる。先端側被覆層４の基端の外径は、表面層７の先端の外径以上とされるのが好ましい。
【００６３】
下地層６は、芯材３と表面層７とを接着する接着剤としての機能も有し、例えば、熱硬化性樹脂等の硬化性樹脂と、フッ素系樹脂（第１の樹脂）とを含む材料で構成されているのが好ましい。これにより、下地層６の表面の先端側被覆層４に対する接着力は、表面層７の表面の先端側被覆層４に対する接着力に比べて高くなる。また、フッ素系樹脂は、通常、他の材質に対する接着力が低いが、下地層６にフッ素系樹脂が含まれることにより、下地層６と表面層７の接着力が向上し、また、下地層６に硬化性樹脂が含まれることにより、下地層６と芯材３の接着力や、下地層６と先端側被覆層４の接着力を十分な大きさに維持することができる。これにより、芯材３に対し、先端側被覆層４および本体側被覆層５が強固に密着する。
【００６４】
また、先端側被覆層４の基端部４１とフッ素系樹脂で構成された表面層７とが接触していないので、先端側被覆層４の基端部４１と本体側被覆層５の先端部の接着力が低下してしまうことを防止することができ、各層の剥離を防止することができる。
【００６５】
下地層６の構成材料として用いる熱硬化性樹脂としては、例えば、エポキシ樹脂、フェノール樹脂、ポリエステル（不飽和ポリエステル）、ポリイミド、シリコーン樹脂、ポリウレタン等が挙げられ、これらのうちの１種または２種以上を組み合わせて用いることができる。
【００６６】
下地層６のフッ素系樹脂以外の構成材料は、表面層７をフッ素系樹脂を主材料とする材料で構成する場合、当該フッ素系樹脂の焼成温度に耐え得る樹脂にて構成されることが好ましい。このような樹脂としては、ポリスルホン、ポリイミド、ポリエーテルエーテルケトン、ポリアリレンケトン、ポリフェニレンサルファイド、ポリアリレンサルファイド、ポリアミドイミド、ポリエーテルイミド、ポリイミドスルホン、ポリアリルスルホン、ポリアリルエーテルスルホン、ポリエステル、ポリエーテルスルホン等が挙げられ、これらのうちの１種または２種以上を組み合わせて用いることができる。
【００６７】
また、下地層６中のフッ素系樹脂の含有率は、下地層６全体に対し、２０〜８０重量％程度であるのが好ましく、３０〜７０重量％程度であるのがより好ましい。
【００６８】
ここで、下地層６のフッ素系樹脂の含有率は、下地層６中の各部位で一定であってもよいが、芯材３側（内周側）の部位よりも表面層７側（外周側）の部位の方が高いことが好ましい。これにより、下地層６と表面層７の接着力と、下地層６と芯材３の接着力とを共に向上させることができる。
【００６９】
この場合、下地層６の芯材３側の部位のフッ素系樹脂の含有率は、１０〜５０重量％程度であるのが好ましく、１０〜３０重量％程度であるのがより好ましい。
【００７０】
また、下地層６の表面層７側の部位のフッ素系樹脂の含有率は、５０〜８０重量％程度であるのが好ましく、６０〜８０重量％程度であるのがより好ましい。
【００７１】
このような下地層６を形成する方法は、特に限定されないが、例えば、下記のようして下地層６を形成することができる。
【００７２】
下地層用液状材料として、熱硬化性樹脂としての所定の樹脂の前駆体にフッ素系樹脂の微粒子を添加してなる混合溶液を用意し、その下地層用液状材料を芯材３の表面に塗布し、所定の温度で加熱する。これにより、フッ素系樹脂が下地層６の表面側に移行し、未硬化の熱硬化性樹脂が硬化して、フッ素系樹脂の含有率が芯材３側の部位よりも表面層７側の部位の方が高い下地層６が形成される。
【００７３】
加熱温度は、用いる熱硬化性樹脂やフッ素系樹脂の種類、諸条件に応じて適宜設定されるが、例えば、１７０〜２２０°程度で１０〜６０分であるのが好ましく、１８０〜２１０°程度で３０〜６０分であるのがより好ましい。
【００７４】
なお、下地層６におけるフッ素系樹脂は、その全部が微粒子の状態で存在していてもよく、また、一部が微粒子の状態で存在していてもよく、また、全く、微粒子の状態では存在していなくてもよい。
【００７５】
本体側被覆層５の厚さは、特に限定されず、本体側被覆層５の形成目的や構成材料、形成方法等を考慮して適宜設定されるが、通常は、その厚さは、１〜１００μｍ程度であるのが好ましく、１〜３０μｍ程度であるのがより好ましい。本体側被覆層５の厚さが薄すぎると、本体側被覆層５の形成目的が十分に発揮されないことがあり、また、本体側被覆層５の剥離が生じるおそれがある。また、本体側被覆層５の厚さが厚すぎると、ガイドワイヤ１の物理的特性に影響を与えるおそれがあり、また本体側被覆層５の剥離が生じるおそれがある。
【００７６】
また、下地層６および表面層７の厚さや、互いの厚さの比率は、それぞれ、特に限定されず、適宜設定されるが、通常は、下地層６の厚さは、１〜２０μｍ程度であるのが好ましく、３〜１０μｍ程度であるのがより好ましく、また、表面層７の厚さは、１〜２０μｍ程度であるのが好ましく、３〜１０μｍ程度であるのがより好ましい。
なお、下地層６および表面層７は、それぞれ、２層以上の積層体でもよい。
【００７７】
また、ガイドワイヤ１の長手方向における下地層６の第２の部位６２の長さは、特に限定されないが、５〜３０ｍｍ程度とするのが好ましく、５〜２０ｍｍ程度とするのがより好ましい。
【００７８】
また、先端側被覆層４の基端と表面層７の先端との間の離間距離Ｌは、特に限定されないが、１〜２０μｍ程度とするのが好ましく、１〜１０μｍ程度とするのがより好ましい。
【００７９】
また、ガイドワイヤ１の少なくとも先端部の外面には、親水性材料がコーティングされているのが好ましい。これにより、親水性材料が湿潤して潤滑性を生じ、ガイドワイヤ１の摩擦が低減し、摺動性が向上する。従って、ガイドワイヤ１の操作性が向上する。
【００８０】
親水性材料としては、例えば、セルロース系高分子物質、ポリエチレンオキサイド系高分子物質、無水マレイン酸系高分子物質（例えば、メチルビニルエーテル−無水マレイン酸共重合体のような無水マレイン酸共重合体）、アクリルアミド系高分子物質（例えば、ポリアクリルアミド、ポリグリシジルメタクリレート−ジメチルアクリルアミド（ＰＧＭＡ−ＤＭＡＡ）のブロック共重合体）、水溶性ナイロン、ポリビニルアルコール、ポリビニルピロリドン等が挙げられる。
【００８１】
このような親水性材料は、多くの場合、湿潤により潤滑性を発揮し、ガイドワイヤ１とともに用いられるカテーテルの内壁との摩擦抵抗を低減する。これにより、ガイドワイヤ１の摺動性が向上し、カテーテル内でのガイドワイヤ１の操作性がより良好なものとなる。
【００８２】
以上説明したように、このガイドワイヤ１によれば、先端側被覆層４の基端部４１が、表面層７の表面ではなく、第２の部位６２の表面に密着して重なっているので、その基端部４１が剥がれ難くなり、信頼性の高いガイドワイヤ１を提供することができる。
【００８３】
なお、本発明では、第２の部位６２の表面の全体に、先端側被覆層４の基端部４１が密着して重なっていてもよい。
【００８４】
また、本発明では、先端側被覆層４の基端と表面層７の先端とが接触または密着していてもよい。
【００８５】
＜第２実施形態＞
図３は、本発明のガイドワイヤの第２実施形態の主要部を示す縦断面図である。なお、以下では、図３中の右側を「基端」、左側を「先端」、上側を「上」、下側を「下」として説明を行う。
【００８６】
以下、第２実施形態のガイドワイヤ１について、前述した第１実施形態との相違点を中心に説明し、同様の事項については、その説明を省略する。
第２実施形態は、下地層６の構成が異なること以外は前記第１実施形態と同様である。
【００８７】
すなわち、図３に示す第２実施形態のガイドワイヤ１では、下地層６の第１の部位６１は、前記第１実施形態の下地層６と同様であるが、第２の部位６２は、その接着特性等が第１の部位６１と異なる。
【００８８】
第１の部位６１は、熱硬化性樹脂等の硬化性樹脂と、フッ素系樹脂とを含む材料で構成されており、その第１の部位６１のフッ素系樹脂の含有率は、芯材３側の部位よりも表面層７側の部位の方が高い。一方、第２の部位６２については、下記構成１および構成２が挙げられる。
【００８９】
（構成１）
第２の部位６２は、熱硬化性樹脂等の硬化性樹脂と、フッ素系樹脂とを含む材料で構成されており、その第２の部位６２の表面層７側の部位におけるフッ素系樹脂の含有率は、第１の部位６１の表面層７側の部位におけるフッ素系樹脂の含有率よりも低い。これにより、第２の部位６２と先端側被覆層４の接着力を向上させることができる。なお、第２の部位６２のフッ素系樹脂の含有率は、第２の部位６２中の各部位で一定であってもよく、また、芯材３側の部位よりも表面層７側の部位の方が高くなっていてもよく、また、芯材３側の部位よりも表面層７側の部位の方が低くなっていてもよい。
【００９０】
（構成２）
第２の部位６２は、フッ素系樹脂を含まない樹脂材料、例えば、熱硬化性樹脂等の硬化性樹脂を含む材料で構成されている。これにより、第２の部位６２と先端側被覆層４の接着力と、第２の部位６２と芯材３の接着力とを共に向上させることができる。なお、前記熱硬化性樹脂としては、例えば、前記第１実施形態において、下地層６用の熱硬化性樹脂として挙げたものを用いることができる。
【００９１】
このような下地層６の第１の部位６１および第２の部位６２の先端側被覆層４および表面層７に対する接着特性は、下記の通りである。
【００９２】
先端側被覆層４の第２の部位６２の表面に対する接着力は、先端側被覆層４の第１の部位６１の表面に対する接着力よりも高い。これにより、先端側被覆層４と第２の部位６２とを強固に密着させることができる。
【００９３】
また、表面層７の第１の部位６１の表面に対する接着力は、表面層７の第２の部位６２の表面に対する接着力よりも高い。これにより、表面層７と第１の部位６１とを強固に密着させることができる。
【００９４】
前記下地層６を形成する方法は、特に限定されないが、前記構成１の場合は、例えば、下記のようして下地層６を形成することができる。
【００９５】
下地層用液状材料として、熱硬化性樹脂としての所定の樹脂の前駆体にフッ素系樹脂の微粒子を添加してなる混合溶液を用意し、その混合溶液を芯材３の表面に塗布し、第１の部位６１に対応する部分は、第１の温度で加熱し、第２の部位６２に対応する部分は、第１の温度よりも低い第２の温度で加熱する。
【００９６】
これにより、第１の部位６１に対応する部分では、フッ素系樹脂が下地層６の表面側に移行し、未硬化の熱硬化性樹脂が硬化して、フッ素系樹脂の含有率が芯材３側の部位よりも表面層７側の部位の方が高い下地層６が形成される。
【００９７】
一方、第２の部位６２に対応する部分でも未硬化の熱硬化性樹脂が硬化して下地層６が形成されるが、第１の温度よりも低い第２の温度で加熱するので、前記フッ素系樹脂の移行は生じず、フッ素系樹脂の含有率が各部位で一定の下地層６が形成されるか、または、前記フッ素系樹脂の移行が僅かに生じ、フッ素系樹脂の含有率が芯材３側の部位よりも表面層７側の部位の方が高い下地層６が形成される。但し、いずれの場合も、第２の部位６２の表面層７側の部位におけるフッ素系樹脂の含有率は、第１の部位６１の表面層７側の部位におけるフッ素系樹脂の含有率よりも低い。
【００９８】
第１の温度および第２の温度は、それぞれ、用いる熱硬化性樹脂やフッ素系樹脂の種類、諸条件に応じて適宜設定されるが、第１の温度は、例えば、１７０〜２２０°程度で１０〜６０分であるのが好ましく、１８０〜２１０°程度で３０〜６０分であるのがより好ましい。また、第２の温度は、例えば、１３０〜１８０°程度で３〜１５分であるのが好ましく、１５０〜１８０°程度で３〜１０分であるのがより好ましい。
【００９９】
なお、第１の部位６１におけるフッ素系樹脂は、上記第１の温度で加熱する場合は、微粒子の状態で存在する。第１の部位６１の表面に微粒子が露出した状態となる。その後、表面層７をフッ素系樹脂を主材料とする材料で構成する場合、フッ素系樹脂の融点より高い温度で加熱されるので、第１の部位６１の表面に露出した微粒子は、溶けて表面層７と一体となる。第１の部位６１を微粒子のフッ素系樹脂の融点より高い温度で加熱する場合は、第１の部位６１の表面に微粒子が露出して接近した微粒子同士が溶け合って連なった状態となる。その後は、上記と同様に、表面層７をフッ素系樹脂を主材料とする材料で構成する場合、フッ素系樹脂の融点より高い温度で加熱されるので、第１の部位６１の表面に露出して連なったフッ素系樹脂は、再度溶けて表面層７と一体となる。
【０１００】
第２の部位６２におけるフッ素系樹脂は、上記第２の温度のように、加熱後の表面と内部で含有率が異ならないような温度で加熱する場合は、微粒子の状態で存在する。第２の部位６２の内部に微粒子が分散した状態となる。その後、表面層７をフッ素系樹脂を主材料とする材料で構成する場合、フッ素系樹脂の融点より高い温度で加熱されるので、第２の部位６２の内部に分散した微粒子は、一部互いに溶け合って連なった状態となる。
【０１０１】
また、前記構成２の場合は、例えば、下記のようにして下地層６を形成することができる。
【０１０２】
第１の部位用液状材料として、熱硬化性樹脂としての所定の樹脂の前駆体にフッ素系樹脂の微粒子を添加してなる混合溶液を用意し、第２の部位用液状材料として、熱硬化性樹脂としての所定の樹脂の前駆体にフッ素系樹脂の微粒子を添加しない溶液を用意する。第１の部位用液状材料の熱硬化性樹脂と、第２の部位用液状材料の熱硬化性樹脂とは、同一のものを用いるのが好ましい。そして、第１の部位用液状材料を芯材３の表面の第１の部位６１の形成領域に塗布し、第２の部位用液状材料を芯材３の表面の第２の部位６２の形成領域に塗布し、前記第１の温度で加熱する。
【０１０３】
このガイドワイヤ１によれば、前述した第１実施形態と同様の効果が得られる。
そして、このガイドワイヤ１では、先端側被覆層４の基端部４１がさらに剥がれ難くなり、さらに信頼性の高いガイドワイヤ１を提供することができる。
【０１０４】
＜第３実施形態＞
図４は、本発明のガイドワイヤの第３実施形態の主要部を示す縦断面図である。なお、以下では、図４中の右側を「基端」、左側を「先端」、上側を「上」、下側を「下」として説明を行う。
【０１０５】
以下、第３実施形態のガイドワイヤ１について、前述した第２実施形態との相違点を中心に説明し、同様の事項については、その説明を省略する。
【０１０６】
第３実施形態は、表面層７の構成および先端側被覆層４の本体側被覆層５への重なり具合が異なること以外は前記第２実施形態と同様である。
【０１０７】
すなわち、図４に示す第３実施形態のガイドワイヤ１では、表面層７の先端部の表面に、先端側被覆層４に対する接着力を向上させる表面処理が施され、表面処理部７１が形成されている。この表面処理部７１は、表面層７の先端部の外周に、１周に渡って形成されている。なお、表面処理部７１が、表面層７の先端部の外周に、部分的に形成されていてもよいことは、言うまでもない。
【０１０８】
そして、先端側被覆層４の基端部４１は、第２の部位６２の表面全体に密着して重なっており、さらに、表面層７の表面、すなわち、表面処理部７１の表面に密着して重なっている。
【０１０９】
これにより、先端側被覆層４の基端部４１を、本体側被覆層５の第２の部位６２の表面および表面処理部７１の表面に強固に密着させることができる。
【０１１０】
ここで、表面処理部７１の形成方法、すなわち、表面層７の先端部の表面に施す表面処理としては、先端側被覆層４に対する接着力を向上させることができるものであれば、特に限定されず、物理的処理でもよく、また、化学的処理でもよく、また、その両方を行ってもよい。具体例としては、例えば、プラズマ処理や、金属ナトリウム溶液等による溶剤処理等が挙げられる。
【０１１１】
前記プラズマ処理や金属ナトリウム溶液等による溶剤処理を表面層７の表面に行うと、その表面層７の表面に、微細な凹凸が形成されるとともに、カルボニル基等が生成し、アンカー効果およびカルボニル基との水素結合等を複合した界面相互作用により、先端側被覆層４に対する接着力が向上する。
このガイドワイヤ１によれば、前述した第２実施形態と同様の効果が得られる。
【０１１２】
以上、本発明のガイドワイヤを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１１３】
また、本発明は、前記各実施形態のうちの、任意の２以上の構成（特徴）を組み合わせたものであってもよい。
【０１１４】
なお、本発明では、芯材３の先端部３１の外周に、例えば、素線を螺旋状に巻回してなる部材であるコイルが設置されていてもよい。
【符号の説明】
【０１１５】
１              ガイドワイヤ
２              ワイヤ本体
３              芯材
３１            先端部
３１１          先端側小径部
３１２          先端側大径部
３１３          外径漸減部
３２            本体部
３２１          本体側小径部
３２２          本体側大径部
３２３          外径漸減部
４              先端側被覆層
４１            基端部
５              本体側被覆層
６              下地層
６１            第１の部位
６２            第２の部位
７              表面層
７１            表面処理部
【図１】
2010207348.tif 000003
【図２】
2010207348.tif 000004
【図３】
2010207348.tif 000005
【図４】
2010207348.tif 000006